(57)【特許請求の範囲】
【請求項１】
イエローインク、マゼンタインク、シアンインク、ブラックインク、ライトマゼンタインク及びライトシアンインクを備え、
インクセット中のインクをインクジェット出力により調色し、その出力色が、Ｄ５０光源においてのＣＩＥで規定されるＬ*ａ*ｂ*空間座標で（Ｌ*，ａ*，ｂ*）＝（５０，０，０）であるとき、その出力色の光源波長４００〜７００ｎｍにおける反射率の最大値と最小値との差が２０％以内となり、
前記イエローインクが着色剤としてイエロー顔料であるＣ．Ｉ．ピグメントイエロー１１０を含有し、前記マゼンタインクがＣ．Ｉ．ピグメントレッド１２２および／またはＣ．Ｉ．ピグメントレッド２０２を含有し、前記シアンインクがＣ．Ｉ．ピグメントブルー１５：３および／またはＣ．Ｉ．ピグメントブルー１５：４を含有し、前記ブラックインク、前記ライトマゼンタインク及び前記ライトシアンインクはそれぞれ着色剤として顔料を含有し、
前記イエローインク、前記マゼンタインク、前記シアンインク、前記ブラックインク、前記ライトマゼンタインク及び前記ライトシアンインクは、それぞれ前記顔料を分散させる分散剤として、下記ブロックコポリマー（Ｉ）を含有し、
ＡＢ、ＡＢＡ、またはＡＢＣ構造を有するブロックコポリマー  …（Ｉ）
〔（Ｉ）におけるＡＢ、ＡＢＡ、またはＡＢＣ構造中、Ａブロックは親水性であり、Ｂブロックは疎水性であって、かつ、（１） ＣＨ2＝ＣＨ−Ｒ（但し、ＲはＣ6〜Ｃ20である置換または非置換のアルキル基、アリール基、アラルキル基、またはアルカリール基である）、（２） ＣＨ2＝ＣＨ−ＯＲ1（但し、Ｒ1はＣ3〜Ｃ20である置換または非置換のアルキル基、アリール基、アラルキル基、またはアルカリール基である）、（３） ＣＨ2＝ＣＨ−Ｏ−Ｃ（Ｏ）−Ｒ1（但し、Ｒ1は上記（２）の通りである）、および（４） ＣＨ2＝ＣＨ−ＮＲ2Ｒ3（但し、Ｒ2およびＲ3は、Ｒ2とＲ3の両方ともがＨであることはないことを条件として、Ｈ、並びにＣ3〜Ｃ20である置換または非置換のアルキル基、アリール基、アラルキル基、およびアルカリール基からなる群から独立して選択される）、からなる群より選択される非アクリルモノマーを、Ｂブロックの重量に基づいて少なくとも３０重量％含んでなるものであり、さらにＣブロックは任意に選択可能なものである。〕
前記ブラックインク、前記ライトマゼンタインク及び前記ライトシアンインクは、それぞれ１，２−アルカンジオールを含有し、
前記イエローインク、前記マゼンタインク、前記シアンインク、前記ブラックインク、前記ライトマゼンタインク及び前記ライトシアンインクは、それぞれ、更にアセチレングリコール系界面活性剤を含有するインクセット。
【請求項２】
前記イエローインクは、そのインクジェット出力による出力色のＤ５０光源での光源波長５００ｎｍにおける反射率が５０％以下である請求項１記載のインクセット。
【請求項３】
前記イエローインクは、そのインクジェット出力による出力色のＤ５０光源での光源波長５４０ｎｍにおける反射率が５５〜８０％である請求項１又は２記載のインクセット。
【請求項４】
前記イエローインク、前記マゼンタインク及び前記シアンインクは、それぞれ１，２−アルカンジオールを含有する、請求項１〜３の何れかに記載のインクセット。
【請求項５】
さらに、グリーンインクを備える、請求項１〜４の何れかに記載のインクセット。
【請求項６】
前記グリーンインクが、着色剤としてグリーン顔料を含有する、請求項５記載のインクセット。
【請求項７】
前記グリーン顔料が、Ｃ．Ｉ．ピグメントグリーン７及び／又はＣ．Ｉ．ピグメントグリーン３６である、請求項６記載のインクセット。
【請求項８】
請求項１〜７の何れかに記載のインクセットを使用して記録媒体に画像を形成することを特徴とする記録方法。
【請求項９】
請求項１〜７の何れかに記載のインクセットを使用して記録媒体に画像が形成されてなることを特徴とする記録物。
【発明の詳細な説明】
【０００１】
【発明の属する技術分野】
本発明は、ある光源を用いて見た印刷物（カラー記録画像）の色彩と、他の光源を用いて見た同一印刷物の色彩とが、同一にならないという現象〔メタメリズム（metamerizm；光源依存）〕を解消したインクセットに関する。また、本発明の特定の実施形態は、さらに印字安定性及び耐光性も良好なインクセットに関する。
【０００２】
【従来の技術及び発明が解決しようとする課題】
従来から、鮮明で高品質なカラー画像を形成するために、種々のインクセットが開発されている。
【０００３】
特開平１１−２２８８８８号公報では、インクジェット記録装置及び記録媒体と共に使用され、イエローインク、マゼンタインク及びシアンインクを含有するインクセットにおいて、各インクがそれぞれ、特定範囲内の平均粒子径を有し且つインク中の含有量が特定範囲内にある特定種類の顔料と、該顔料分に対する含有割合が特定範囲内にある分散剤と、水系媒体とを少なくとも含有する、インクジェット記録用インクセットが提案されている。
【０００４】
また、特開平１０−１２０９５６号公報では、シアンインク、マゼンタインク、及びイエローインクからなるインクジェット記録用インクセットであって、シアンインクとしてＣ．Ｉ．ピグメントブルー６０、２２、６４又は２１と、Ｃ．Ｉ．ピグメントブルー１５：３とを組み合わせて用いたインクセットや、このシアンインクと、Ｃ．Ｉ−ピグメントイエロー１０９及びＣ．Ｉ−ピグメントイエロー１１０を含んでなるイエローインク並びにＣ．Ｉ−ピグメントレッド１２２又はＣ．Ｉ−ピグメントレッド２０９を含んでなるマゼンタインクと組み合わされたインクセットが提案されている。
【０００５】
しかし、従来提案されているインクセットでは、紙等の記録媒体に印刷してできる印刷物（カラー記録画像）が、光源（蛍光灯、白熱灯、太陽光等）の違いによって色差を生じていた。即ち、ある光源を用いて見た印刷物の色彩と、他の光源を用いて見た同一印刷物の色彩とが、同一にならないという現象（メタメリズム）が起こっていた。一般に、メタメリズムとは、分光分布の異なる二色が一定の照明条件等の下で等しい色に見え、照明条件等を変えると、この二色は異なった色に見える現象をいう。尚、ここでいう照明条件等の中には、照明条件だけでなく光の温度や、見る人の色覚特性も含まれる。このメタメリズムは、照明光や物体色の評価に用いられるが、工業製品のメタメリズムは、カラーマッチング上の問題となることが多い。
【０００６】
従って、本発明の目的は、前記のような優れた顔料を用いて、メタメリズムを解消したインクセットを提供することにある。
【０００７】
【課題を解決するための手段】
本発明者らは、鋭意研究した結果、イエローインク、マゼンタインク及びシアンインクを含むインクセットにおいて、インクジェット出力により調色した出力色の反射光が特定の分光特性を有するインクセットが、前記目的を達成し得ることの知見を得た。
【０００８】
本発明は、前記知見に基づきなされたもので、イエローインク、マゼンタインク及びシアンインクを含むインクセットにおいて、
インクセット中のインクをインクジェット出力により調色し、その出力色が、Ｄ５０光源においてのＣＩＥで規定されるＬ＊ａ＊ｂ＊空間座標で（Ｌ＊，ａ＊，ｂ＊）＝（５０，０，０）であるとき、その出力色の光源波長４００〜７００ｎｍにおける反射率の最大値と最小値との差が２０％以内となることを特徴とするインクセットを提供するものである。
【０００９】
また、本発明は、前記イエローインクが、そのインクジェット出力による出力色のＤ５０光源での光源波長５００ｎｍにおける反射率５０％以下のものである前記インクセットを提供するものである。
【００１０】
また、本発明は、前記イエローインクが、そのインクジェット出力による出力色のＤ５０光源での光源波長５４０ｎｍにおける反射率５５〜８０％のものである前記インクセットを提供するものである。
【００１１】
また、本発明は、前記イエローインクが、着色剤としてイエロー顔料を含有する、前記インクセットを提供するものである。
【００１２】
また、本発明は、前記イエロー顔料が、Ｃ．Ｉ．ピグメントイエロー１１０である、前記インクセットを提供するものである。
【００１３】
また、本発明は、前記マゼンタインクがＣ．Ｉ．ピグメントレッド１２２および／またはＣ．Ｉ．ピグメントレッド２０２を含有し、前記シアンインクがＣ．Ｉ．ピグメントブルー１５：３および／またはＣ．Ｉ．ピグメントブルー１５：４を含有する前記インクセットを提供するものである。
【００１４】
また、本発明は、前記イエローインク、前記マゼンタインク及び前記シアンインクは、それぞれ着色剤として顔料を含有すると共に、該顔料を分散させる分散剤として、下記ブロックコポリマー（Ｉ）を含有する、前記インクセットを提供するものである。
ＡＢ、ＡＢＡ、またはＡＢＣ構造を有するブロックコポリマー  …（Ｉ）
〔（Ｉ）におけるＡＢ、ＡＢＡ、またはＡＢＣ構造中、
Ａブロックは親水性であり、
Ｂブロックは疎水性であって、かつ、
（１）    ＣＨ２＝ＣＨ−Ｒ
（但し、ＲはＣ６〜Ｃ２０である置換または非置換のアルキル基、アリール基、アラルキル基、またはアルカリール基である）、
（２）    ＣＨ２＝ＣＨ−ＯＲ１
（但し、Ｒ１はＣ３〜Ｃ２０である置換または非置換のアルキル基、アリール基、アラルキル基、またはアルカリール基である）、
（３）    ＣＨ２＝ＣＨ−Ｏ−Ｃ（Ｏ）−Ｒ１
（但し、Ｒ１は上記（２）の通りである）、および
（４）    ＣＨ２＝ＣＨ−ＮＲ２Ｒ３
（但し、Ｒ２およびＲ３は、Ｒ２とＲ３の両方ともがＨであることはないことを条件として、Ｈ、並びにＣ３〜Ｃ２０である置換または非置換のアルキル基、アリール基、アラルキル基、およびアルカリール基からなる群から独立して選択される）、からなる群より選択される非アクリルモノマーを、Ｂブロックの重量に基づいて少なくとも３０重量％含んでなるものであり、さらに
Ｃブロックは任意に選択可能なものである。〕
【００１５】
また、本発明は、前記イエローインク、前記マゼンタインク及び前記シアンインクが、それぞれ１，２−アルカンジオールを含有する、前記インクセットを提供するものである。
【００１６】
また、本発明は、さらに、グリーンインクを備える、前記インクセットを提供するものである。
【００１７】
また、本発明は、前記グリーンインクが、着色剤としてグリーン顔料を含有する前記インクセットを提供するものである。
【００１８】
また、本発明は、前記グリーン顔料が、Ｃ．Ｉ．ピグメントグリーン７及び／又はＣ．Ｉ．ピグメントグリーン３６である前記インクセットを提供するものである。
【００１９】
また、本発明は、さらに、ブラックインクを備える、前記インクセットを提供するものである。
【００２０】
また、本発明は、さらに、ライトマゼンタインク及びライトシアンインクを備える、前記インクセットを提供するものである。
【００２１】
また、本発明は、さらに、ブラックインク、ライトマゼンタインク及びライトシアンインクを備え、かつ、前記ブラックインク、前記ライトマゼンタインク、前記ライトシアンインクは、それぞれ着色剤として顔料を含有すると共に、該顔料を分散させる分散剤として、下記ブロックコポリマー（Ｉ）を含有する、請求項１〜１１の何れかに記載のインクセット。
ＡＢ、ＡＢＡ、またはＡＢＣ構造を有するブロックコポリマー  …（Ｉ）
〔（Ｉ）におけるＡＢ、ＡＢＡ、またはＡＢＣ構造中、
Ａブロックは親水性であり、
Ｂブロックは疎水性であって、かつ、
（１）    ＣＨ２＝ＣＨ−Ｒ
（但し、ＲはＣ６〜Ｃ２０である置換または非置換のアルキル基、アリール基、アラルキル基、またはアルカリール基である）、
（２）    ＣＨ２＝ＣＨ−ＯＲ１
（但し、Ｒ１はＣ３〜Ｃ２０である置換または非置換のアルキル基、アリール基、アラルキル基、またはアルカリール基である）、
（３）    ＣＨ２＝ＣＨ−Ｏ−Ｃ（Ｏ）−Ｒ１
（但し、Ｒ１は上記（２）の通りである）、および
（４）    ＣＨ２＝ＣＨ−ＮＲ２Ｒ３
（但し、Ｒ２およびＲ３は、Ｒ２とＲ３の両方ともがＨであることはないことを条件として、Ｈ、並びにＣ３〜Ｃ２０である置換または非置換のアルキル基、アリール基、アラルキル基、およびアルカリール基からなる群から独立して選択される）、からなる群より選択される非アクリルモノマーを、Ｂブロックの重量に基づいて少なくとも３０重量％含んでなるものであり、さらに
Ｃブロックは任意に選択可能なものである。〕
【００２２】
また、本発明は、前記ブラックインク、前記ライトマゼンタインク及び前記ライトシアンインクが、それぞれ１，２−アルカンジオールを含有する、前記インクセットを提供するものである。
【００２３】
また、本発明は、前記インクセットを使用して記録媒体に画像を形成することを特徴とする記録方法を提供するものである。
【００２４】
また、本発明は、前記インクセットを使用して記録媒体に画像が形成されてなることを特徴とする記録物を提供するものである。
【００２５】
【発明の実施の形態】
以下、本発明をその好ましい実施形態に基づいて詳細に説明する。
本発明は、イエローインク、マゼンタインク及びシアンインクを含むインクセットにおいて、インクセット中のインクをインクジェット出力により調色し、その出力色が、Ｄ５０光源においてのＣＩＥで規定されるＬ＊ａ＊ｂ＊空間座標で（Ｌ＊，ａ＊，ｂ＊）＝（５０，０，０）であるとき、その出力色の光源波長４００〜７００ｎｍにおける反射率の最大値と最小値との差が２０％以内となるものである。
かかる構成とすることにより、このインクセットでカラー画像を印刷した場合に、ある光源を用いて見た印刷物の色彩と、他の光源を用いて見た同一印刷物の色彩とが、同一にならないという現象〔メタメリズム（metamerizm；光源依存）〕（以下、この現象を単に「メタメリズム」という。）を解消したものである。
ここで、前記出力色の前記反射率の最大値と最小値との差が２０％を超えると、メタメリズムを解消することができない。
尚、本明細書において「出力色」というときは、上記のように出力により調色したものの他、単色のまま出力したものも含み、例えば、記録媒体等に出力画像を形成したときのその画像の色をいう。
【００２６】
前記出力色の前記反射率の最大値と最小値との差は、特に１５％以内であると、より一層メタメリズムを解消することができるため好ましい。
【００２７】
ＣＩＥで規定されるＬ＊ａ＊ｂ＊空間座標で（Ｌ＊，ａ＊，ｂ＊）＝（５０，０，０）となる色を形成するには、通常のインクジェットプリンタ等を用いてインクジェット出力により、イエローインク、マゼンタインク及びシアンインクを含むインクセット中の全てのインクを適宜な割合で調色して、記録媒体等に出力すること等によって形成される。
【００２８】
本発明のインクセットは、この調色した出力色の特定光源での反射光が特定の分光特性を有するものとしたことで、カラー記録画像のメタメリズムを解消させたものである。具体的には、出力色がＤ５０光源においてのＣＩＥ（国際照明委員会）で規定されるＬ＊ａ＊ｂ＊空間座標で（Ｌ＊，ａ＊，ｂ＊）＝（５０，０，０）であるとき、その出力色の光源波長４００〜７００ｎｍにおける反射率が前記範囲内のものとしたものである。
【００２９】
（イエローインク）
本発明の好ましい態様によれば、イエローインクは、インクジェット出力によりイエロー画像を形成したときの、Ｄ５０光源での光源波長５００ｎｍにおける前記イエロー画像の反射率が５０％以下で、Ｄ５０光源での光源波長５４０ｎｍにおける前記イエロー画像の反射率が５５〜８０％となるものである。このイエローインクを使用することで、メタメリズムの解消を向上させることができる。特に、Ｄ５０光源での光源波長５００ｎｍにおける前記イエロー画像の反射率が３０％以下で、Ｄ５０光源での光源波長５４０ｎｍにおける前記イエロー画像の反射率が６０〜７５％となるものを使用することで、メタメリズムの解消を更に向上させることができる。
尚、イエロー画像を形成する際の条件は、通常のインクジェットプリンタ等を用いてインクジェット出力により、イエローインクを記録媒体等に出力すること等によって形成する通常の条件と同様である。
【００３０】
前記イエロー画像の前記光源波長５００ｎｍにおける反射率が５０％以下で、同５４０ｎｍにおける反射率が５５〜８０％となるような前記イエローインクとしては、着色剤として、イエロー顔料を含むものが好ましいが、イエロー染料を含むものであってもよい。
特に、イエローインクは、イエロー顔料としてＣ．Ｉ．ピグメントイエロー１１０を含むものが好ましい。
【００３１】
また、イエローインクは、イエロー顔料とともに、水を含んでなることが好ましい。顔料は一般に水には不溶であるため、顔料を水系インクに添加する際には、顔料を分散剤と呼ばれる樹脂等と共に混合し、水に安定分散させた後にインクとして調製される。
以下、顔料を使用する場合について詳述する。
顔料は、その種類、粒径、用いる樹脂の種類、および分散手段等を適宜調節することにより、水系に安定に分散させることができる。
【００３２】
顔料のインクへの添加量は耐光性および耐水性に加え、良好な色相を有する画像を実現できる範囲で適宜決定されてよいが、例えば１０重量％以下が好ましい。
【００３３】
上記顔料は、分散剤又は界面活性剤で水性媒体中に分散させて得られた顔料分散液としてインクに添加されるのが好ましい。好ましい分散剤としては、顔料分散液を調製するのに慣用されている分散剤、例えば高分子分散剤を使用することができる。
【００３４】
また、顔料を分散させる分散剤として特に好適なものとしては、ＡＢ、ＡＢＡ、またはＡＢＣ構造を有するブロックコポリマー（Ｉ）が挙げられる。このブロックコポリマー（Ｉ）は、良好な印字安定性及び耐光性が得られる点で好ましく使用される。尚、このブロックポリマー（Ｉ）は、特開平１１−２６９４１８号公報に記載の分散剤である。
ここで、（Ｉ）におけるＡＢ、ＡＢＡ、またはＡＢＣ構造中、Ａブロックは親水性であり、Ｂブロックは疎水性であって、かつ、下記（１）〜（４）からなる群より選択される非アクリルモノマーを、Ｂブロックの重量に基づいて少なくとも３０重量％含んでなるものであり、さらにＣブロックは任意に選択可能なものである。
【００３５】
（１）    ＣＨ２＝ＣＨ−Ｒ
（但し、ＲはＣ６〜Ｃ２０である置換または非置換のアルキル基、アリール基、アラルキル基、またはアルカリール基である；なお、ここで置換とは、例えばヒドロキシ、アミノ、エステル、酸、アシロキシ、アミド、ニトリル、ハロゲン、ハロアルキル、アルコキシを含む重合プロセスを妨害しない１個または２個以上の置換基を含有する、アルキル基、アリール基、アラルキル基、またはアルカリール基を意味する。具体例としては、スチレン、アルファ−メチルスチレン、ビニルナフタレン、ビニルシクロヘキサン、ビニルトルエン、ビニルアニソール、ビニルビフェニル、ビニル２−ノルボルネンなどが挙げられる）、
【００３６】
（２）    ＣＨ２＝ＣＨ−ＯＲ１
（但し、Ｒ１はＣ３〜Ｃ２０である置換または非置換のアルキル基、アリール基、アラルキル基、またはアルカリール基である；なおここで置換とは、前記したとおりであり、具体例としては、ビニルｎ−プロピルエーテル、ビニルｔ−ブチルエーテル、ビニルデシルエーテル、ビニルイソ−オクチルエーテル、ビニルオクタデシルエーテル、ビニルフェニルエーテルなどが挙げられる）、
【００３７】
（３）    ＣＨ２＝ＣＨ−Ｏ−Ｃ（Ｏ）−Ｒ１
（但し、Ｒ１は上記（２）の通りである；なお具体例としては、ビニルプロピオネート、ビニルブチレート、ビニルｎ−デカノエート、ビニルステアレート、ビニルラウレート、ビニルベンゾエートなどが挙げられる）、および
【００３８】
（４）    ＣＨ２＝ＣＨ−ＮＲ２Ｒ３
（但し、Ｒ２およびＲ３は、Ｒ２とＲ３の両方ともがＨであることはないことを条件として、Ｈ、並びにＣ３〜Ｃ２０である置換または非置換のアルキル基、アリール基、アラルキル基、およびアルカリール基からなる群から独立して選択される；なお、ここで置換は、前記したとおりであり、また、この具体例としては、Ｎ−ビニルカルバゾール、ビニルフタルイミドなどが挙げられる）。
【００３９】
前記したＡＢ、ＡＢＡ、またはＡＢＣ構造を有するブロックコポリマーにおいて、前記各文字はブロックコポリマーのブロックを示す。すなわち、異なる文字は異なるモノマー組成を有するブロックを、また同じ文字は同じモノマー組成を有するブロックを示す。したがって、ＡＢブロックコポリマーは２個のブロックが異なるジブロックであり、また、ＡＢＡブロックコポリマーは３個のブロックであって、２個の異なるブロックのみ（即ち２個のＡブロックは同じである）を含むものである。ＡＢＣブロックコポリマーも３個のブロックを含むが、３個のすべてのブロックが互いに異なるものを意味する。
【００４０】
また前記構造においては、いずれのブロックコポリマーが使用されようともＢブロックは疎水性であり、かつ着色剤と結合することができるものである。またＡブロックは親水性であり、かつ水性ビヒクルに可溶なものである。第３のブロック（ＡブロックまたはＣブロックのいずれか）は任意に選択可能であり、ポリマーの疎水性と親水性のバランスを微調整するために使用することができる。したがって、この第３のブロックは、ＡＢＡのように、親水性ブロックと同じ組成を有してもよく、または、ＡＢＣのように、ＡもしくはＢのいずれとも異なる組成を有していてもよい。なお、ここで水性ビヒクルとは、通常、水および水溶性有機溶媒のことをいう。
【００４１】
疎水性ブロックのサイズは、顔料表面に効果的な結合が生じるように充分に大きいことが必要である。数平均分子量は少なくとも３００、好ましくは少なくとも５００である。親水性ブロックも、安定した分散のための立体安定化メカニズムおよび静電安定化メカニズムをもたらすのに充分大きいことが必要であり、そして、ポリマー全体が水性ビヒクルに可溶であるように、疎水性ブロックのサイズと均衡を保たれていることが望ましい。
【００４２】
前記疎水性ブロックとしては、他のエチレン性不飽和モノマー、即ちアクリルモノマーも含有してもよい。このようなモノマーの具体例としては、Ｃ１〜Ｃ２０であるアクリル酸、またはメタクリル酸のエステルが含まれてもよく、例えばメチルアクリレート、エチルアクリレート、ｎ−ブチルアクリレート、２−エチルヘキシルアクリレート、メチルメタクリレート、エチルメタクリレート、ｎ−ブチルメタクリレート、ｔ−ブチルメタクリレート、２−エチルヘキシルメタクリレート、シクロヘキシルメタクリレートなどが挙げられる。
【００４３】
前記した親水性ブロックは、エチレン性不飽和モノマーから調製することができる。この親水性ブロックは、選択された水性ビヒクルに可溶性であることが必要であり、そして親水性ブロックの全重量に基づいて、イオン化できるモノマーを１００重量％まで、好ましくは少なくとも５０重量％含有してもよい。イオン性モノマーの選択は、選択される用途に対する所望のインキのイオン特性による。陰イオンブロックコポリマー分散剤の場合、イオン性モノマーは主として酸基、または酸前駆体基を含有するモノマーである。有用なモノマーの具体例には、アクリル酸、メタクリル酸、クロトン酸、イタコン酸、イタコン酸モノエステル、マレイン酸、マレイン酸モノエステル、フマル酸、フマル酸モノエステルなどが含まれる。
【００４４】
陽イオンブロックコポリマー分散剤の場合、親水性部分に好ましいイオン性モノマーはアミン含有モノマーである。アミン基は、第一級、第二級、あるいは第三級アミン基、またはこれらの混合物であってもよい。アミン含有モノマーの具体例には、Ｎ，Ｎ−ジメチルアミノエチルアクリレート、Ｎ，Ｎ−ジメチルアミノエチルメタクリレート、Ｎ，Ｎ−ジエチルアミノエチルメタクリレート、ｔ−ブチルアミノエチルメタクリレート、２−Ｎ−モルホリノエチルアクリレート、２−Ｎ−モルホリノエチルメタクリレート、４−アミノスチレン、２−ビニルピリジン、４−ビニルピリジン、ビニルイミダゾールなどが含まれる。
【００４５】
非イオン性の親水性モノマーまたは水溶性モノマーを適宜使用して、疎水性／親水性バランスを微調整し、かつブロックコポリマーの溶解特性を調整することもできる。これらは、疎水性ブロックもしくは親水性ブロック、またはＡＢＣブロックコポリマーのＣブロックなど第三の別のブロックのいずれかへと容易に共重合されて、所望の効果を達成することができる。有用な具体例としては、炭素原子１〜１２個のアルキル基を有するアルキルアクリレートおよびアルキルメタクリレートが挙げられ、例えばメチルアクリレート、メチルメタクリレート、エチルアクリレート、エチルメタクリレート、ブチルアクリレート、ブチルメタクリレートなど、並びにアクリルアミドおよびメタクリルアミドである。
【００４６】
本発明において使用可能な分散剤としての該ブロックコポリマーは、中間体としてマクロモノマーを使用して、複数のブロックを同時に連続的に作ることにより効率的に製造することができる。末端の重合可能な二重結合を有するマクロモノマーは、ブロックコポリマーのブロックの一つになり、そして初めに調製される。次いでそれを第２ブロック用に選択されたモノマーと共重合させる。ＡＢＡおよびＡＢＣトリブロックコポリマーの場合、第１ブロックとして親水性マクロモノマーの合成から始めるのが好ましい。ＡＢブロックコポリマーの場合、疎水性マクロモノマーまたは親水性マクロモノマーのいずれかが合成において有効な第１段階となる。マクロモノマーは、フリーラジカル重合法によって好適に調製されるものであり、このとき連鎖移動を可能にする触媒性連鎖移動剤または有機連鎖移動剤として、コバルト(II)およびコバルト(III)錯体が用いられる。有機連鎖移動剤には、ダイマー、アルファ−メチルスチレンダイマー、および関連化合物を含んだ、硫化アリル、臭化アリル、ビニル末端基を有するメタクリルレートオリゴマーが含まれる。
また該ブロックコポリマーは、国際公開ＷＯ９６／１５１５７号公報（１９９６年６月）に教示されるようにマクロモノマーを介して合成することができる。本発明に有用なブロックコポリマーは、重量平均分子量が約１，０００〜５０，０００、好ましくは２，０００〜２０，０００である。
上記の方法によって調製されたＡＢブロックコポリマーは、重合性の二重結合によってその末端が終結し、そしてモノマーの他の基とさらに重合されて上記の方法における従来のフリーラジカル重合を介してＡＢＡまたはＡＢＣブロックコポリマーを形成する。
【００４７】
多くの慣用の有機溶媒が、マクロモノマーおよびブロックコポリマーの両方を調製するためにその重合媒体として使用することができる。これらには、メタノール、エタノール、ｎ−プロパノールおよびイソプロパノールなどのアルコール、アセトン、ブタノン、ペンタノンおよびヘキサノンなどのケトン、テトラヒドロフラン、ジエチルエーテル、および慣用的に入手可能なセロソルブおよびカルビトールなどのエチレングリコールモノアルキルエーテル、エチレングリコールジアルキルエーテル、ポリエチレングリコールモノアルキルエーテル、およびポリエチレングリコールジアルキルエーテルなどのエーテル、酢酸、プロピオン酸、および酪酸のアルキルエステル、エチレングリコールなどのグリコール、並びにこれらの混合物が含まれるが、これらに限定されるものではない。
【００４８】
ブロックコポリマーを水性ビヒクルに可溶なものとするため、親水性部分にイオン性基の塩を生成することが必要である。酸基の塩は、それらを中和剤で中和することによって調製される。有用な塩基の具体例としては、アルカリ金属の水酸化物（水酸化リチウム、水酸化ナトリウム、および水酸化カリウム）、アルカリ金属の炭酸塩および重炭酸塩（炭酸ナトリウム、炭酸カリウム、重炭酸ナトリウム、および重炭酸カリウム）、有機アミン（モノメチルアミン、ジメチルアミン、トリメチルアミン、モルホリン、Ｎ−メチルモルホリン）、有機アルコールアミン（Ｎ，Ｎ−ジメチルエタノールアミン、Ｎ−メチルジエタノールアミン、モノエタノールアミン、ジエタノールアミン、トリエタノールアミン）、アンモニウム塩（水酸化アンモニウム、水酸化テトラアルキルアンモニウム）、およびピリジンが挙げられる。陽イオンブロックコポリマー分散剤の場合、アミン基は、有機酸および無機酸を含む酸で中和される。有用な酸の具体例としては、有機酸（酢酸、プロピオン酸、ギ酸、シュウ酸）、ヒドロキシル化酸（(hydroxylatedacids)グリコール酸、乳酸）、ハロゲン化酸（塩化水素酸、臭化水素酸）、および無機酸（硫酸、リン酸、硝酸）が挙げられる。
【００４９】
前記した分散剤は、顔料に対して、０．１〜２．０重量％の量で使用することが好ましく、より好ましくは、０．２〜１．０重量％の量である。
【００５０】
また、イエローインクは、１，２−アルカンジオールを含んでなるのが好ましい。一般的に、インク組成物の浸透性を向上させるためには、トリエチレングリコールモノブチルエーテル（ＴＥＧｍＢＥ）のような浸透促進剤を添加することが知られているが、この１，２−アルカンジオールを使用することで、ＴＥＧｍＢＥのような浸透促進剤を使用する場合に比べてより少量の１，２−アルカンジオール使用量で、同等レベルのメディアへの浸透性を実現することができる。このため、１，２−アルカンジオールを使用する場合にあっては、インクに加えられる浸透剤の量を相対的に減少させることができる。これは、インク中の顔料の分散状態の安定性を向上させる上で有利であり、インクの保存安定性および信頼性を向上させることができる。また、イエローインクにおいて、着色剤以外の成分の添加許容量を増加させることができるため、インクの設計または改良の観点からは有利である。さらに、１，２−アルカンジオールを使用する場合にあっては、ＴＥＧｍＢＥ等の慣用の浸透促進剤に比べて、インクの粘度上昇をより低く抑えることができ、このため保湿剤の添加量を増加させることも可能となる。
【００５１】
１，２−アルカンジオールとしては、その炭素数が４〜１０の１，２−アルカンジオールの利用が好ましい。１，２−アルカンジオールは、二種以上を混合して添加してもよい。
【００５２】
本発明のより好ましい態様において、１，２−アルカンジオールは、１，２−ブタンジオール、１，２−ペンタンジオール、１，２−ヘキサンジオール、１，２−ヘプタンジオール、およびそれらの混合物からなる群より選択される。これらは、記録媒体への浸透性に特に優れている点でより好ましい。
【００５３】
本発明のより一層好ましい態様において、前記１，２−アルカンジオールは、１，２−ヘキサンジオール、または１，２−ペンタンジオールであるのが好ましく、さらに好ましくは、１，２−ヘキサンジオールである。
【００５４】
イエローインクは、１，２−アルカンジオールを、該イエローインク全量に対して好ましくは０．５〜１０重量％の範囲で含んでなるものであり、さらに好ましくは１〜５重量％の範囲で含んでなるものである。０．５重量％以上であれば充分な浸透性を得ることができ、また、１０重量％以下であれば他の添加剤と合わせて印字可能なインク粘度に調整しやすくなるので、有利である。
【００５５】
本発明のより好ましい態様によれば、１，２−アルカンジオールが１，２−ブタンジオールである場合には、イエローインクは１，２−ブタンジオールを３〜１０重量％含んでなることが好ましく、より好ましくは５〜１０重量％含んでなる。また、１，２−アルカンジオールが１，２−ペンタンジオールである場合には、イエローインクは１，２−ペンタンジオールを３〜１０重量％含んでなることが好ましく、より好ましくは３〜７重量％含んでなる。１，２−アルカンジオールが１，２−ヘキサンジオールである場合には、イエローインクは１，２−ヘキサンジオールを１〜６重量％含んでなることが好ましく、より好ましくは３〜５重量％含んでなる。さらに、１，２−アルカンジオールが１，２−ヘプタンジオールである場合には、イエローインクは、該１，２−ヘプタンジオールを０．５〜３重量％含んでなることが好ましく、より好ましくは１〜２重量％含んでなる。
【００５６】
また、イエローインクは、有機溶媒を含んでなるのが好ましい。この有機溶媒は、好ましくは低沸点有機溶剤であり、その好ましい例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどがあげられる。特に一価アルコールが好ましい。低沸点有機溶剤は、インクの乾燥時間を短くする効果がある。
【００５７】
また、イエローインクは、さらに高沸点有機溶媒を含んでなることが好ましい。高沸点有機溶媒剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテル等の多価アルコールのアルキルエーテル類、尿素、２−ピロリドン、Ｎ−メチル−２−ピロリドン、１，３−ジメチル−２−イミダゾリジノン、トリエタノールアミン等が挙げられる。
【００５８】
低沸点有機溶剤の添加量はインクの０．５〜１０重量％が好ましく、より好ましくは１．５〜６重量％の範囲である。また、高沸点有機溶媒の添加量は、インクの０．５〜４０重量％が好ましく、より好ましくは２〜２０重量％の範囲である。
【００５９】
また、イエローインクは、界面活性剤として、アセチレングリコール系界面活性剤（例えば、オルフィンＹ、Ｅ１０１０、ＳＴＧ、並びにサーフィノール８２、１０４、４４０、４６５、及び４８５（何れも信越化学工業株式会社製）等）を含んでなることが好ましい。
また、イエローインクは、その他の界面活性剤を含むこともでき、好ましい界面活性剤の例としては、アニオン性界面活性剤（例えばドデシルベンゼルスルホン酸ナトリウム、ラウリル酸ナトリウム、ポリオキシエチレンアルキルエーテルサルフェートのアンモニウム塩等）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等）があげられる。
これらの界面活性剤は、単独又は二種以上を混合して用いることができる。
【００６０】
また、イエローインクは、樹脂エマルジョンを含んでなるのが好ましい。ここで、樹脂エマルジョンとは、連続相が水であり、分散相が次のような樹脂成分であるエマルジョンを意味する。分散相の樹脂成分としては、アクリル系樹脂、酢酸ビニル系樹脂、スチレン−ブタジエン系樹脂、塩化ビニル系樹脂、アクリル−スチレン系樹脂、ブタジエン系樹脂、スチレン系樹脂、架橋アクリル樹脂、架橋スチレン樹脂、ベンゾグアナミン樹脂、フェノール樹脂、シリコーン樹脂、エポキシ樹脂、等が挙げられる。
【００６１】
前記樹脂は、親水性部分と疎水性部分とを併せ持つ重合体であるのが好ましい。また、これらの樹脂成分の粒子径はエマルジョンを形成する限り特に限定されないが、１５０ｎｍ程度以下が好ましく、より好ましくは５〜１００ｎｍ程度である。
【００６２】
これらの樹脂エマルジョンは、樹脂モノマーを、場合によって界面活性剤とともに水中で分散重合することによって得ることができる。例えば、アクリル系樹脂又はスチレン−アクリル系樹脂のエマルジョンは、（メタ）アクリル酸エステル、又は（メタ）アクリル酸エステルおよびスチレンを、界面活性剤とともに水中で分散重合させることによって得ることができる。樹脂成分と界面活性剤との混合の割合は、通常１０：１〜５：１程度とするのが好ましい。界面活性剤の使用量が前記範囲にあることでより良好なインクの耐水性、浸透性が得られる。界面活性剤は特に限定されないが、好ましい例としては上記した界面活性剤が挙げられる。
【００６３】
また、分散相成分としての樹脂と水との割合は、樹脂１００重量部に対して水６０〜４００重量部、好ましくは１００〜２００の範囲が適当である。
【００６４】
このような樹脂エマルジョンとして、公知の樹脂エマルジョンを用いることも可能であり、例えば、特公昭６２−１４２６号公報、特開平３−５６５７３号公報、特開平３−７９６７８号公報、特開平３−１６００６８号公報、特開平４−１８４６２号公報などに記載の樹脂エマルジョンをそのまま用いることができる。
【００６５】
また、市販の樹脂エマルジョンを使用することも可能であり、例えば、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）、等が挙げられる。
【００６６】
また、イエローインクは、樹脂エマルジョンを、その樹脂成分がインクの０．１〜４０重量％となるよう含有するのが好ましく、より好ましくは１〜２５重量％の範囲である。樹脂エマルジョンは着色成分の浸透を抑制し、記録媒体への定着を促進する効果を有する。また、樹脂エマルジョンの種類によっては記録媒体上でインク像表面に皮膜を形成し、印字物の耐擦性を向上させることができる。
【００６７】
また、イエローインクは、樹脂エマルジョン形態の熱可塑性樹脂を含んでなるのが好ましい。ここで、熱可塑性樹脂とは、軟化温度が５０℃〜２５０℃、好ましくは６０℃〜２００℃のものである。ここで、軟化温度という語は、熱可塑性樹脂のガラス転移点、融点、粘性率が１０１１〜１０１２ポアズになる温度、流動点、樹脂エマルジョンの形態にある場合その最低造膜温度（ＭＦＴ）のうち最も低い温度を意味するものとする。本発明による方法の加熱工程では、記録媒体を熱可塑性樹脂の軟化温度以上の温度で加熱する。
【００６８】
また、これらの樹脂は、軟化または溶融温度以上に加熱され冷却された際に強固な耐水性、耐擦性のある膜を形成するものが好ましい。
【００６９】
熱可塑性樹脂としては、水不溶性の熱可塑性樹脂、及び低分子量の熱可塑性樹脂が挙げられる。
水不溶性の熱可塑性樹脂の具体例としては、ポリアクリル酸、ポリメタアクリル酸、ポリメタアクリル酸エステル、ポリエチルアクリル酸、スチレン‐ブタジエン共重合体、ポリブタジエン、アクリロニトリル‐ブタジエン共重合体、クロロプレン共重合体、フッ素樹脂、フッ化ビニリデン、ポリオレフィン樹脂、セルロース、スチレン‐アクリル酸共重合体、スチレン‐メタアクリル酸共重合体、ポリスチレン、スチレン‐アクリルアミド共重合体、ポリイソブチルアクリレート、ポリアクリロニトリル、ポリ酢酸ビニル、ポリビニルアセタール、ポリアミド、ロジン系樹脂、ポリエチレン、ポリカーボネート、塩化ビニリデン樹脂、セルロース系樹脂、酢酸ビニル樹脂、エチレン‐酢酸ビニル共重合体、酢酸ビニル‐アクリル共重合体、塩化ビニル樹脂、ポリウレタン、ロジンエステル等が挙げられるがこれらに限定されるものではない。
【００７０】
低分子量の熱可塑性樹脂の具体例としては、ポリエチレンワックス、モンタンワックス、アルコールワックス、合成酸化ワックス、αオレフィン‐無水マレイン酸共重合体、カルナバワックス等の動植物系ワックス、ラノリン、パラフィンワックス、マイクロクリスタリンワックス等が挙げられる。
【００７１】
イエローインクは、糖類を含有してもよい。糖類の例としては、単糖類、二糖類、オリゴ糖類（三糖類及び四糖類を含む）及び多糖類が挙げられ、好ましくはグルコース、マンノース、フルクトース、リボース、キシロース、アラビノース、ガラクトース、アルドン酸、グルシシール、ソルビット、マルトース、セロビオース、ラクトース、スクロース、トレハロース、マルトトリオース等が挙げられる。ここで、多糖類とは広義の糖を意味し、アルギン酸、α−シクロデキストリン、セルロースなど自然界に広く存在する物質を含む意味に用いることとする。
【００７２】
また、これらの糖類の誘導体としては、前記した糖類の還元糖（例えば、糖アルコール（一般式ＨＯＣＨ2（ＣＨＯＨ）n ＣＨ2ＯＨ（ここで、ｎ＝２〜５の整数を表す）で表される）、酸化糖（例えば、アルドン酸、ウロン酸など）、アミノ酸、チオ糖などが挙げられる。特に糖アルコールが好ましく、具体例としてはマルチトール、ソルビット等が挙げられる。
【００７３】
これら糖類の含有量は、インクの０．１〜４０重量％、好ましくは０．５〜３０重量％の範囲が適当である。
【００７４】
その他、イエローインクには、必要に応じて、ｐＨ調整剤、防腐剤、防かび剤等を添加しても良い。ここで、ｐＨ調整剤としては、例えば、トリエタノールアミン、水酸化カリウム等が挙げられる。
【００７５】
（マゼンタインク）
本発明の好ましい態様によれば、マゼンタインクは、マゼンタ顔料、特に好ましくはＣ．Ｉ．ピグメントレッド１２２および／またはＣ．Ｉ．ピグメントレッド２０２とともに、水を含んでなることが好ましい。顔料のインクへの添加量は耐光性および耐水性に加え、良好な色相を有する画像を実現できる範囲で適宜決定されてよいが、例えば６重量％以下が好ましい。
【００７６】
また、マゼンタインクは、前述したイエローインクと同様に、上記顔料を分散剤又は界面活性剤で水性媒体中に分散させて得られた顔料分散液としてインクに添加されるのが好ましい。好ましい分散剤としては、顔料分散液を調製するのに慣用されている分散剤、例えば高分子分散剤を使用することができる。特に好適な分散剤としては、前記のＡＢ、ＡＢＡ、またはＡＢＣ構造を有するブロックコポリマー（Ｉ）である。これらの具体例及びその添加量等は、イエローインクの場合と同様である。
【００７７】
また、マゼンタインクは、イエローインクと同様に、１，２−アルカンジオール、有機溶媒、界面活性剤、樹脂エマルジョン、糖、ｐＨ調整剤、防腐剤、防かび剤等を含んでなるのが好ましい。これらの具体例及びその添加量等は、イエローインクの場合と同様である。
【００７８】
（シアンインク）
本発明の好ましい態様によれば、シアンインクは、シアン顔料、特に好ましくはＣ．Ｉ．ピグメントブルー１５：３および／またはＣ．Ｉ．ピグメントブルー１５：４とともに、水を含有してなることが好ましい。顔料のインクへの添加量は耐光性および耐水性に加え、良好な色相を有する画像を実現できる範囲で適宜決定されてよいが、例えば６重量％以下が好ましい。
【００７９】
また、シアンインクは、前述したイエローインクと同様に、上記顔料を分散剤又は界面活性剤で水性媒体中に分散させて得られた顔料分散液としてインクに添加されるのが好ましい。好ましい分散剤としては、顔料分散液を調製するのに慣用されている分散剤、例えば高分子分散剤を使用することができる。特に好適な分散剤としては、前記のＡＢ、ＡＢＡ、またはＡＢＣ構造を有するブロックコポリマー（Ｉ）である。これらの具体例及びその添加量等は、イエローインクの場合と同様である。
【００８０】
また、シアンインクは、イエローインクと同様に、１，２−アルカンジオール、有機溶媒、界面活性剤、樹脂エマルジョン、糖、ｐＨ調整剤、防腐剤、防かび剤等を含んでなるのが好ましい。これらの具体例及びその添加量等は、イエローインクの場合と同様である。
【００８１】
前述したイエローインク、マゼンタインク及びシアンインクは、これら全てが、着色剤として顔料を含有すると共に、該顔料を分散させる分散剤として、前記ブロックコポリマー（Ｉ）を含有していることがインクセットとしての効果を向上できる点で好ましい。
【００８２】
また、前述したイエローインク、マゼンタインク及びシアンインクは、これら全てが、１，２−アルカンジオールを含有していることがインクセットとしての効果を向上できる点で好ましい。
【００８３】
（グリーンインク）
本発明の好ましい態様によれば、前述したイエローインク、マゼンタインク及びシアンインクとともに、さらに、グリーン顔料、特に好ましくはＣ．Ｉ．ピグメントグリーン３６及び／又はＣ．Ｉ．ピグメントグリーン７を含有するグリーンインクを備える。かかるグリーンインクを備えることで、色再現性、特にグリーン領域の色再現性（グリーンインクによりグリーン領域の画像を実現する性質）を向上させることができる。前記イエローインクに用いる着色剤、特にイエロー顔料、とりわけＣ．Ｉ．ピグメントイエロー１１０は色相が赤いため、グリーン領域の色再現性が低下し、グリーン領域が狭くなるおそれが考えられるが、このグリーン顔料、特に好ましくはＣ．Ｉ．ピグメントグリーン３６及び／又はＣ．Ｉ．ピグメントグリーン７を含有するグリーンインクを用いることで、グリーン領域の色再現性を向上させることができる。
【００８４】
グリーンインクは、グリーン顔料、特に好ましくはＣ．Ｉ．ピグメントグリーン３６及び／又はＣ．Ｉ．ピグメントグリーン７とともに、水を含有してなることが好ましい。顔料のインクへの添加量は耐光性および耐水性に加え、良好な色相を有する画像を実現できる範囲で適宜決定されてよいが、例えば６重量％以下が好ましい。
【００８５】
また、グリーンインクは、前述したイエローインクと同様に、上記顔料を分散剤又は界面活性剤で水性媒体中に分散させて得られた顔料分散液としてインクに添加されるのが好ましい。好ましい分散剤としては、顔料分散液を調製するのに慣用されている分散剤、例えば高分子分散剤を使用することができる。特に好適な分散剤としては、前記のＡＢ、ＡＢＡ、またはＡＢＣ構造を有するブロックコポリマー（Ｉ）である。これらの具体例及びその添加量等は、イエローインクの場合と同様である。
【００８６】
また、グリーンインクは、イエローインクと同様に、１，２−アルカンジオール、有機溶媒、界面活性剤、樹脂エマルジョン、糖、ｐＨ調整剤、防腐剤、防かび剤等を含んでなるのが好ましい。これらの具体例及びその添加量等は、イエローインクの場合と同様である。
【００８７】
（ブラックインク）
本発明の好ましい態様によれば、前述したイエローインク、マゼンタインク及びシアンインク、または前述したイエローインク、マゼンタインク、シアンインク及びグリーンインクとともに、さらに、ブラックインクを備える。
ブラックインクに用いられる着色剤その他の成分は、特に制限されることなく、通常のインクセットにおけるブラックインクに使用されるもの、例えば、カーボンブラック等の顔料他が用いられる。かかるブラックインクを備えることにより、形成される画像、特に立体的な対象物を有する画像に対して、画像の締まり（立体感）を向上させることが可能となる。
また、ブラックインクには、前記イエローインクと同様に、顔料、即ちカーボンブラック等とともに、該顔料を分散させる分散剤として、前記のＡＢ、ＡＢＡ、またはＡＢＣ構造を有するブロックコポリマー（Ｉ）を使用することが好ましく、また、１，２−アルカンジオールを使用することも好ましい。これらの具体例及びその添加量等は、イエローインクの場合と同様である。
【００８８】
（ライトマゼンタインク及びライトシアンインク）
本発明の好ましい態様によれば、前述したイエローインク、マゼンタインク及びシアンインク、前述したイエローインク、マゼンタインク、シアンインク及びグリーンインク、前述したイエローインク、マゼンタインク、シアンインク及びブラックインク、または前述したイエローインク、マゼンタインク、シアンインク、グリーンインク及びブラックインクとともに、さらに、ライトマゼンタインク及びライトシアンインクを備える。このライトマゼンタインクおよびライトシアンインクは、前述のマゼンタインクおよびシアンインクそれぞれにおける着色剤の濃度を低くしたもので、それ以外の組成は該マゼンタインクおよびシアンインクと同様である。
【００８９】
（その他のインク）
本発明のインクセットには、前述したインクの他、必要に応じて、イエロー顔料を含有するイエローインクにマゼンタ顔料及びシアン顔料を少量添加したダークイエローインクを備えることもできる。さらに、本発明のインクセットには、これら以外のインクを備えることもできる。
【００９０】
（インクセット）
本発明のインクセットは、基本的にイエローインク、マゼンタインク、およびシアンインクを含んでなり、インクジェット出力による形成画像の反射光が特定の分光特性を有するものである。
【００９１】
本発明のインクセットの好ましい態様としては、Ｃ．Ｉ．ピグメントイエロー１１０を含有するイエローインク、Ｃ．Ｉ．ピグメントレッド１２２および／またはＣ．Ｉ．ピグメントレッド２０２を含有するマゼンタインク、及びＣ．Ｉ．ピグメントブルー１５：３および／またはＣ．Ｉ．ピグメントブルー１５：４を含有するシアンインクを備えるインクセットである。このインクセットでは、各色の形成画像に対する反射光の分光特性の組み合わせにより、インクセット全体として印刷した画像のメタメリズムを一層解消させることができる。
【００９２】
また、本発明のインクセットの好ましい別の態様としては、基本的にイエローインク、マゼンタインク、シアンインク、ブラックインク、ライトマゼンタインクおよびライトシアンインクを含んでなる６色系のインクセットであり、インクジェット出力による形成画像の反射光が特定の分光特性を有するものである。
この６色系のインクセットにおけるイエローインク、マゼンタインク、シアンインク、ブラックインク、ライトマゼンタインクおよびライトシアンインクは、これら全てが、着色剤として顔料を含有すると共に、該顔料を分散させる分散剤として、前記ブロックコポリマー（Ｉ）を含有していることがインクセットとしての効果を向上できる点で好ましい。また、同様に、６色系のインクセットにおける各インクは、これら全てが、１，２−アルカンジオールを含有していることもインクセットとしての効果を向上できる点で好ましい。
【００９３】
本発明の別の態様によれば、本発明のインクセットは、基本的にイエローインク、マゼンタインク、シアンインク、およびグリーンインクを含んでなり、インクジェット出力による形成画像の反射光が特定の分光特性を有するものである。
【００９４】
また、本発明の別の態様によれば、本発明のインクセットは、基本的にイエローインク、マゼンタインク、シアンインク、およびブラックインクを含んでなり、インクジェット出力による形成画像の反射光が特定の分光特性を有するものである。
【００９５】
さらに、本発明の別の態様によれば、本発明のインクセットは、基本的にイエローインク、マゼンタインク、シアンインク、グリーンインク、およびブラックインクを含んでなり、インクジェット出力による形成画像の反射光が特定の分光特性を有するものである。
【００９６】
さらに、本発明の別の態様によれば、本発明のインクセットは、基本的にイエローインク、マゼンタインク、シアンインク、グリーンインク、ライトマゼンタインクおよびライトシアンインクを含んでなり、インクジェット出力による形成画像の反射光が特定の分光特性を有するものである。
【００９７】
本発明のインクセットによれば、メタメリズムの解消を実現することができる。特に、前記グリーンインクを用いることで、グリーン領域の色再現性を向上ができる。
【００９８】
本発明のインクセットは、その用途に特に制限されないが、比較的安価な装置で高解像度、高品位な画像を高速で印刷可能である点で、インクジェット記録用、即ちインクの小滴を飛翔させ、紙等の記録媒体に付着させて印刷を行う印刷する用途に好適である。
【００９９】
また、本発明のインクセットを使用した記録方法により記録媒体に画像を形成すれば、メタメリズムが解消され、鮮明で高品質な画像を得ることができる。
本発明のインクセットを使用した記録方法としては、例えば、当該インクセットが収容されてなるインクカートリッジと、該インクカートリッジから、本発明のインクセットにおける各インクを吐出するプリンタヘッドとを具備するインクジェット記録装置その他の記録システムにより、画像を形成する方法等が挙げられる。
【０１００】
また、本発明のインクセットを使用することにより、記録媒体上に、メタメリズムが解消され、鮮明で高品質な画像が形成されてなる記録物を得ることができる。
【０１０１】
【実施例】
本発明を以下の実施例により更に詳細に説明するが、本発明はこれらの実施例により何等限定されるものではない。
【０１０２】
〔実施例１〕
次に示す各組成のインクを調製し、各色のインクを備えてなるインクセットを用意した。
（イエローインク）
顔料
Ｃ．Ｉピグメントイエロー１１０                ４重量％
液媒体
スチレン−アクリル共重合体・アンモニウム塩    ２重量％
（分子量７０００、分散剤／固形分）
グリセリン                                  １０重量％
エチレングリコール                            ３重量％
トリエチレングリコールモノブチルエーテル      ５重量％
トリエタノールアミン                      ０．９重量％
２−ピロリドン                                ３重量％
サーフィノール４６５（信越化学工業株式会社製）１重量％
イオン交換水                                    残量
【０１０３】
（マゼンタインク）
顔料
Ｃ．Ｉピグメントレッド１２２                    ３重量％
液媒体
スチレン−アクリル共重合体・アンモニウム塩  １．５重量％
（分子量７０００、分散剤／固形分）
グリセリン                                    １５重量％
エチレングリコール                              ５重量％
トリエチレングリコールモノブチルエーテル        ５重量％
トリエタノールアミン                        ０．９重量％
２−ピロリドン                                  ３重量％
サーフィノール４６５（信越化学工業株式会社製）  １重量％
イオン交換水                                      残量
【０１０４】
（シアンインク）
顔料
Ｃ．Ｉピグメントブルー１５：３                  ２重量％
液媒体
スチレン−アクリル共重合体・アンモニウム塩      １重量％
（分子量７０００、分散剤／固形分）
グリセリン                                    １５重量％
エチレングリコール                              ５重量％
トリエチレングリコールモノブチルエーテル        ５重量％
トリエタノールアミン                        ０．９重量％
２−ピロリドン                                  ３重量％
サーフィノール４６５（信越化学工業株式会社製）  １重量％
イオン交換水                                      残量
【０１０５】
〔比較例１〕
イエローインクの顔料をＣ．Ｉピグメントイエロー１２８に変えた以外は、実施例１と同様にしてイエローインクを調製し、このイエローインクと、実施例１で使用したものと同一組成のマゼンタインク及びシアンインクとを備えてなるインクセットを用意した。
【０１０６】
評価１：実施例１および比較例１のインクセットを用いて記録媒体に画像を記録したときのメタメリズム評価を次のようにして行った。
インクジェットプリンタＥＭ−９００Ｃ（セイコーエプソン株式会社製）を用いて、専用のインクカートリッジに実施例１および比較例１のインクセットを充填した。各インクセットにおける３色のインクを使用して調色を行い、モノクロの階調ベタパターン（グレースケール）を出力し、専用記録媒体（光沢フィルム、セイコーエプソン株式会社製）に印刷した。いずれのインクセットも調色は、Ｄ５０光源で同一色になるように行った。
【０１０７】
出力したパターンを蛍光灯及び太陽光それぞれにかざして色の変化度を調査した。その結果、実施例１のインクセットでは、光源の違いによっては色の見た目に大きな差は認められなかった（メタメリズムが解消されていた）。これに対し、比較例１のインクセットでは、太陽光下で緑色にシフトして見られた（メタメリズムが生じていた）。
【０１０８】
また、得られたパターンのうち、ＣＩＥで規定のＬ＊ａ＊ｂ＊表色系で、明度Ｌ＊が５０の部分について、９３８  Spectorodensitometer（Ｘ−rite社製）で測色し（Ｄ５０光源使用）、その反射光の分光特性を調べた。その結果、実施例１のインクセットにより形成した画像では、凡そ平坦な分光カーブが形成されていたことを確認した（図１参照）。これに対し、比較例１のインクセットでは５００ｎｍで大きな山が形成されていたことを確認した（図２参照）。
【０１０９】
さらに、実施例１のインクセット及び比較例１のインクセットにおける各色のインクそれぞれについて、５０％ｄｕｔｙのベタパターンを出力し、これについて、調色せずに単色のまま出力した以外は前記と同様にＤ５０光源での反射光の分光特性を調査した。その結果、実施例１のインクセットにおけるイエローインク（図３参照）と、比較例１のインクセットにおけるイエローインク（図４参照）とでは、分光特性が異なっていた。尚、図３及び４中のＹはイエローインク、Ｍはマゼンタインク、Ｃはシアンインクを示す。実施例１で使用したイエローインクは、低波長から長波長にかけての光の吸収から反射への立ち上がりの光源波長が４７０〜５００ｎｍであり、５００ｎｍにおけるイエロー画像の反射率が２０％程度で、５４０ｎｍにおけるイエロー画像の反射率が７０％程度である（図３のＹ；イエローインク参照）。このため、グレースケール画像の反射率の「山谷」の差（反射率の最大値と最小値との差）が１５％程度となり（図１参照）、これによりメタメリズムが解消されたものと考えられる。
【０１１０】
〔実施例２〕
イエローインク、マゼンタインク及びシアンインクの３色からなる実施例１のインクセットに、さらに、Ｃ．Ｉ．ピグメントグリーン３６を含有するグリーンインクを備えた、４色からなるインクセットを用意した。このグリーンインクの組成は、実施例１で使用したイエローインクの顔料種をＣ．Ｉ．ピグメントグリーン３６に変えた以外は該イエローインクの組成と同様である。
【０１１１】
〔実施例３〕
実施例２のインクセットにおけるグリーンインクの顔料種を、Ｃ．Ｉ．ピグメントグリーン３６に変えてＣ．Ｉ．ピグメントグリーン７を使用した以外は実施例２と同様の４色からなるインクセットを用意した。
【０１１２】
〔実施例４〕
イエローインク、マゼンタインク、シアンインク及びグリーンインクの４色からなる実施例２のインクセットに、さらに、カーボンブラックを含有するブラックインクを備えた、５色からなるインクセットを用意した。このブラックインクの組成は、実施例１で使用したマゼンタインクの顔料種をカーボンブラックに変えた以外は該マゼンタインクの組成と同様である。
【０１１３】
実施例２〜４のインクセットについて、実施例１と同様の評価を行ったところ、全て実施例１と同様に、グレースケール画像の反射率の最大値と最小値との差が２０％以内であり、メタメリズムが解消されていた。さらに、これらのインクセットは、全てグリーン領域の色再現性が向上していた。特に、実施例４のインクセットでは、ブラックインクの存在により画像の締まり（立体感）も向上した。
【０１１４】
〔実施例５及び６、比較例２〕
分散剤の調製
顔料を分散させる分散剤α及びβを下記のようにして調製した。なお、これらの分散の調製については特開平１１−２６９４１８号公報に記載の手順に従ったものである。
【０１１５】
分散剤α：  t-ブチルスチレン／スチレン／／メタクリル酸（２７／１８／／５５重量％）ブロックコポリマー
まず下記の成分を用意し、下記のようにしてマクロモノマーａを調製した。
0003831941.tif 000002
【０１１６】
部分１の混合物を、温度計、スターラー、追加の漏斗、還流冷却器、および反応物を覆う窒素ブランケットを維持するための手段が取り付けられた２リットルのフラスコに充填した。混合物を還流温度に加熱し、そして約２０分間還流した。この反応混合物を還流温度に保持しながら、部分２および３を同時に添加した。部分２の添加は４時間かけて終了させ、そして部分３の添加は４時間半かけて終了させた。還流をさらに２時間続け、そして溶液を室温に冷却して、マクロモノマー溶液ａを得た。
【０１１７】
次に、得られたマクロモノマーａに加えて、さらに下記の成分を用意し、分散剤αの調製を下記の手順で行った。
0003831941.tif 000003
【０１１８】
部分１ａの混合物を、温度計、スターラー、追加漏斗、還流冷却器、および反応混合物を覆う窒素ブランケットを維持するための手段が取り付けられた５００ｍＬのフラスコに充填した。混合物を還流温度に加熱し、そして約１０分間還流した。部分２ａの溶液を添加した。続いて、反応混合物を還流温度に保持しながら、部分３ａおよび４ａを同時に添加した。部分３ａおよび４ａの添加は３時間かけて終了させた。この反応混合物を１時間還流し、その後、部分５ａの溶液を添加した。次いでその反応混合物をさらに１時間還流した。揮発物約１１７ｇが回収されるまで混合物を蒸留し、そして２−ピロリドンを７５．０ｇ添加して、４１．８％のポリマー溶液（分散剤α）２３９．０ｇを得た。
【０１１９】
分散剤β：  スチレン／メチルメタクリレート／／メタクリル酸（２５．０／２９．２／／４５．８重量％）ブロックコポリマー
下記の成分を用意して、分散剤βの調製を下記の手順で行った。
0003831941.tif 000004
【０１２０】
上記部分１ｂ〜５ｂを用いて、分散剤αの場合と同様の手順を行って、４４．０％のポリマー溶液（分散剤β）２７０ｇを得た。
【０１２１】
インク組成物の調製
前記のようにして得られた分散剤α又はβを使用して、下記のようなインク組成物Ａ１〜Ａ５を調製した。
【０１２２】
インク組成物Ａ１（イエローインク）
イエロー顔料としてＣ．Ｉ．ピグメントイエロー１１０を１００ｇ、分散剤αを１５０ｇ、水酸化カリウムを６ｇ、および水を２５０ｇ混合して、ジルコニアビーズによるボールミルにて１０時間分散処理を行った。得られた分散原液を孔径８μｍのメンブランフィルタ（日本ミリポア・リミテッド製）で濾過して粗大粒子を除き、水により顔料濃度１５重量％になるまで濾液を希釈して、イエロー顔料分散液Ａ１を調製した。
得られたイエロー顔料分散液Ａ１を４０ｇ、グリセリンを１５ｇ、１，２−ヘキサンジオールを３ｇ、およびオルフィンＥ１０１０を１ｇ混合して、さらに超純水を加えて全量を１００ｇとした。さらにｐＨ調整剤としてトリエタノールアミンを用いてこの混合液をｐＨ８．５に調整し、２時間攪拌した後、孔径約１．２μｍのメンブランフィルタ（日本ミリポア・リミテッド製）によりこの混合液を濾過して、インク組成物Ａ１（イエローインク）を調製した。
【０１２３】
インク組成物Ａ２及びＡ２-Ｌ（シアンインク及びライトシアンインク）
シアン顔料としてＣ．Ｉ．ピグメントブルー１５：３を１００ｇ、分散剤αを１００ｇ、水酸化カリウムを４．５ｇ、および水を２５０ｇ混合して、ジルコニアビーズによるボールミルにて１０時間分散処理を行った。得られた分散原液を孔径８μｍのメンブランフィルタ（日本ミリポア・リミテッド製）で濾過して粗大粒子を除き、水で顔料濃度１０重量％になるまで濾液を希釈して、シアン顔料分散液Ａ２を調製した。
得られたシアン顔料分散液Ａ２を２０ｇ、グリセリンを１０ｇ、ジエチレングリコールを５ｇ、１，２−ヘキサンジオールを２ｇ、およびオルフィンＥ１０１０を１ｇ混合して、さらに超純水を加えて全量を１００ｇとした。さらにｐＨ調整剤としてトリエタノールアミンを用いてこの混合液をｐＨ８．５に調整し、２時間攪拌した後、孔径１．２μｍのメンブランフィルタ（日本ミリポア・リミテッド製）により濾過して、インク組成物Ａ２（シアンインク）を調製した。
また、これとは別に、得られたシアン顔料分散液Ａ２を７ｇ、グリセリンを２０ｇ、ジエチレングリコールを５ｇ、１，２−ヘキサンジオールを１ｇ、およびオルフィンＳＴＧを０．４ｇ混合して、さらに超純水を加えて全量を１００ｇとした。さらにｐＨ調整剤としてトリエタノールアミンを用いてこの混合液をｐＨ８．５に調整し、２時間攪拌した後、孔径１．２μｍのメンブランフィルタ（日本ミリポア・リミテッド製）により濾過して、インク組成物Ａ２-Ｌ（ライトシアンインク）を調製した。
【０１２４】
インク組成物Ａ３（イエローインク）
イエロー顔料としてＣ．Ｉ．ピグメントイエロー１１０を１００ｇ、分散剤βを１５０ｇ、水酸化カリウムを６ｇ、および水を２５０ｇ混合して、ジルコニアビーズによるボールミルにて１０時間分散処理を行った。得られた分散原液を孔径８μｍのメンブランフィルタ（日本ミリポア・リミテッド製）で濾過して粗大粒子を除き、水で顔料濃度１０重量％になるまで濾液を希釈して、イエロー顔料分散液Ａ３を調製した。
得られたイエロー顔料分散液Ａ３を４０ｇ、グリセリンを１５ｇ、１，２−ヘキサンジオールを３ｇ、およびオルフィンＥ１０１０を１ｇ混合して、さらに超純水を加えて全量を１００ｇとした。さらにｐＨ調整剤としてトリエタノールアミンを用いてこの混合液をｐＨ８．５に調整し、２時間攪拌した後、孔径１．２μｍのメンブランフィルタ（日本ミリポア・リミテッド製）により濾過して、インク組成物Ａ３（イエローインク）を調製した。
【０１２５】
インク組成物Ａ４及びＡ４-Ｌ（マゼンタインク及びライトマゼンタインク）
マゼンタ顔料としてＣ．Ｉ．ピグメントレッド１２２を１００ｇ、分散剤βを１５０ｇ、水酸化カリウムを６ｇ、および水を２５０ｇ混合して、ジルコニアビーズによるボールミルにて１０時間分散処理を行った。得られた分散原液を孔径８μｍのメンブランフィルタ（日本ミリポア・リミテッド製）で濾過して粗大粒子を除き、水により顔料濃度１０重量％になるまで濾液を希釈して、マゼンタ顔料分散液Ａ４を調製した。
得られたマゼンタ顔料分散液Ａ４を３０ｇ、グリセリンを１５ｇ、１，２−ヘキサンジオールを３ｇ、およびオルフィンＥ１０１０を１ｇ混合して、さらに超純水を加えて全量を１００ｇとした。さらにｐＨ調整剤としてトリエタノールアミンを用いてこの混合液をｐＨ８．５に調整し、２時間攪拌した後、孔径１．２μｍのメンブランフィルタ（日本ミリポア・リミテッド製）によりこの混合液を濾過して、インク組成物Ａ４（マゼンタインク）を調製した。
また、これとは別に、得られたマゼンタ顔料分散液Ａ４を１０ｇ、グリセリンを２０ｇ、エチレングリコールを６ｇ、１，２−ヘキサンジオールを３ｇ、およびオルフィンＳＴＧを０．４ｇ混合して、さらに超純水を加えて全量を１００ｇとした。さらにｐＨ調整剤としてトリエタノールアミンを用いてこの混合液をｐＨ８．５に調整し、２時間攪拌した後、孔径１．２μｍのメンブランフィルタ（日本ミリポア・リミテッド製）によりこの混合液を濾過して、インク組成物Ａ４-Ｌ（ライトマゼンタインク）を調製した。
【０１２６】
インク組成物Ａ５（ブラックインク）
ブラック顔料としてカーボンブラックを１００ｇ、分散剤βを１５０ｇ、水酸化カリウムを６ｇ、および水を２５０ｇ混合して、ジルコニアビーズによるボールミルにて１０時間分散処理を行った。得られた分散原液を孔径８μｍのメンブランフィルタ（日本ミリポア・リミテッド製）で濾過して粗大粒子を除き、水により顔料濃度１０重量％になるまで濾液を希釈して、ブラック顔料分散液Ａ５を調製した。
得られたブラック顔料分散液Ａ５を３０ｇ、グリセリンを１５ｇ、１，２−ヘキサンジオールを３ｇ、およびオルフィンＥ１０１０を１ｇ混合して、さらに超純水を加えて全量を１００ｇとした。さらにｐＨ調整剤としてトリエタノールアミンを用いてこの混合液をｐＨ８．５に調整し、２時間攪拌した後、孔径約１．２μｍのメンブランフィルタ（日本ミリポア・リミテッド製）により濾過して、インク組成物Ａ５（ブラックインク）を調製した。
【０１２７】
インク組成物Ａ６及びＡ６-Ｌ（シアンインク及びライトシアンインク）
インク組成物Ａ２及びＡ２−Ｌに使用した顔料をＣ．Ｉ．ピグメントブルー１５：４にして、それ以外はすべてインク組成物Ａ２及びＡ２−Ｌと同様の組成で、インク組成物Ａ６（シアンインク）及びインク組成物Ａ６-Ｌ（ライトシアンインク）をそれぞれ調製した。
【０１２８】
インク組成物Ａ７及びＡ７-Ｌ（マゼンタインク及びライトマゼンタインク）
インク組成物Ａ４及びＡ４−Ｌに使用した顔料をＣ．Ｉ．ピグメントレッド２０２にして、それ以外はすべてインク組成物Ａ４及びＡ４−Ｌと同様の組成で、インク組成物Ａ７（マゼンタインク）及びインク組成物Ａ７-Ｌ（ライトマゼンタインク）をそれぞれ調製した。
【０１２９】
印刷評価試験
評価には、インクジェットプリンタＭＣ２０００Ｃ（セイコーエプソン株式会社製）を用いた。当該プリンタのインクタンクのインク室には、対応する色を搭載した。つまり、実施例５のインクセットについては、インク組成物Ａ１はイエロー、インク組成物Ａ２はシアン、インク組成物Ａ２−Ｌはライトシアン、インク組成物Ａ４はマゼンタ、インク組成物Ａ４−Ｌはライトマゼンタ、インク組成物Ａ５はブラックのインク室にそれぞれ搭載した。
また、実施例６のインクセットについては、実施例５における、インク組成物Ａ１と入れ替えてインク組成物Ａ３を、インク組成物Ａ２及びＡ２−Ｌと入れ替えてインク組成物Ａ６及びＡ６−Ｌを、インク組成物Ａ４及びＡ４−Ｌと入れ替えてインク組成物Ａ７及びＡ７−Ｌを、それぞれ各インク室に搭載した。
そして、一連の下記評価を行った。
【０１３０】
なお、便宜上、実施例５及び実施例６の各インクセットは、下記の各インク組成物からなるインクセットａ及びインクセットｂとそれぞれ称する。
0003831941.tif 000005
【０１３１】
１．印刷安定性の評価
連続印刷し、ドット抜け、及びインクの飛び散りの有無を観察した。評価は下記基準によって行った。
Ａ：４８時間経過時で、ドット抜け又はインクの飛び散りの発生が１０回未満。
Ｂ：４８時間経過時で、ドット抜け又はインクの飛び散りの発生が１０回。
Ｃ：２４時間経過時で、ドット抜け又はインクの飛び散りの発生が１０回。
Ｄ：２４時間以内に、ドット抜け又はインクの飛び散りの発生が１０回超過。
評価の結果は、インクセットａ及びインクセットｂの何れについてもＡであり、極めて良好な印字安定性を有していることが判った。
【０１３２】
２．印刷画像品質の評価
インクセットａ及びインクセットｂにおいて、記録媒体に画像を記録したときのメタメリズムを次のようにして評価した。
各インクセットａ，ｂにおいて、それぞれのインクを使用して調色を行い、モノクロの階調ベタパターン（グレースケール）を出力し、専用記録媒体（光沢フィルム、セイコーエプソン株式会社製）に印刷した。いずれのインクセットもＤ５０光源で同一色になるように行った。
【０１３３】
出力したパターンを蛍光灯及び太陽光それぞれにかざして色の変化度を調査した。その結果、インクセットａ及びインクセットｂのいずれにおいても、光源の違いによって色の見た目に大きな変化を認めることができなかった。
また、得られたパターンのうち、ＣＩＥで規定のＬ＊ａ＊ｂ＊表色系で、明度Ｌ＊が５０の部分について、９３８  Spectorodensitometer（Ｘ−rite社製）で測色し（Ｄ５０光源使用）、実施例１と同様にして、その反射光の分光特性を調べた。その結果、いずれのインクセットにおいても凡そ平坦な分光カーブが形成されており、グレースケール画像の光源波長４００〜７００ｎｍにおける反射率の最大値と最小値との差は、図５及び図６に示すように、インクセットａ及びインクセットｂ共に１０％程度であった。
【０１３４】
３．耐光性の評価
２．印刷画像品質の評価で得られたパターンのうち、ＯＤ値がＯＤ＝１．０のベタパターンについて耐光性試験を行った。また、比較として、インク組成物Ａ１のイエロー顔料をＣ．Ｉ．ピグメントイエロー１１０の代わりにＣ．Ｉ．ピグメントイエロー７４を用いたインク組成物Ａ６（イエローインク）を調製し、このインク組成物をイエローインク室に搭載して（インク組成物Ａ６を含む６色のインクセットをインクセットｃ（比較例２）とする）、上記と同様にベタパターンを出力し、同様にＯＤ＝１．０となるように調色したパターンについて耐光性試験を行った。
【０１３５】
評価方法は、まず、ベタパターンを試験専用のフォルダにセットし、これに２ｍｍ厚のソーダライムガラスを被せる。このとき印刷物とガラスの間に２ｍｍの空気層を設ける。キセノン耐光性試験機Ｃｉ５０００（アトラス社製）を用い、フォルダをこれに装着し、暴露試験を行った。
【０１３６】
試験機の稼動環境は次のように管理した。
0003831941.tif 000006
【０１３７】
結果、インクセットａについては、色の劣化が肉眼でほとんど認められなかった。また、ＯＤ値は０．９３と色の残存率が９３％であることがわかった。
これに比較して、インクセットｃでは、見た目にも色目が大きく変化しており、ＯＤ値も０．６５と残存率６５％で実用的なレベルとは言えないことがわかった。
なお、インクセットｃについて、実施例１と同様にして反射光の分光特性を調べたところ、平坦な分光カーブが認められず、グレースケール画像の光源波長４００〜７００ｎｍにおける反射率の最大値と最小値との差は２８％であった（図７参照）。また、インクセットｃに用いたインク組成物Ａ６（イエローインク）のインクジェット出力による出力色のＤ５０光源での光源波長５００ｎｍにおける反射率は６０％であり、同５４０ｎｍにおける反射率は８０％であった。
【０１３８】
【発明の効果】
本発明のインクセットは、メタメリズム（ある光源を用いて見た印刷物（カラー記録画像）の色彩と、他の光源を用いて見た同一印刷物の色彩とが、同一にならないという現象）を解消したものである。また、本発明のインクセットにおける特定の実施形態は、さらに印字安定性及び耐光性も良好なものである。
【図面の簡単な説明】
【図１】図１は、実施例１のインクセットで形成したグレースケール画像に対する反射光の分光特性（光源波長と反射率との関係）を示すグラフである。
【図２】図２は、比較例１のインクセットで形成したグレースケール画像に対する反射光の分光特性（光源波長と反射率との関係）を示すグラフである。
【図３】図３は、実施例１のインクセットが備える各インク毎に形成したそれぞれの画像に対する反射光の分光特性（光源波長と反射率との関係）を示すグラフである。
【図４】図４は、比較例１のインクセットが備える各インク毎に形成したそれぞれの画像に対する反射光の分光特性（光源波長と反射率との関係）を示すグラフである。
【図５】図５は、実施例５のインクセットで形成したグレースケール画像に対する反射光の分光特性（光源波長と反射率との関係）を示すグラフである。
【図６】図６は、実施例６のインクセットで形成したグレースケール画像に対する反射光の分光特性（光源波長と反射率との関係）を示すグラフである。
【図７】図７は、比較例２のインクセットで形成したグレースケール画像に対する反射光の分光特性（光源波長と反射率との関係）を示すグラフである。
【図１】
0003831941.tif 000007
【図２】
0003831941.tif 000008
【図３】
0003831941.tif 000009
【図４】
0003831941.tif 000010
【図５】
0003831941.tif 000011
【図６】
0003831941.tif 000012
【図７】
0003831941.tif 000013